(57)【要約】【課題】表面平滑性に優れる光硬化性コーティング組成物、並びに、前記光硬化性コーティング組成物を塗布・硬化して、非タック性及び表面平滑性に優れたオーバープリント及びその製造方法を提供すること。【解決手段】環状アミド基及び／又は環状イミド基を有するエチレン性不飽和化合物、並びに、光重合開始剤を含有することを特徴とする光硬化性コーティング組成物。前記光硬化性コーティング組成物は、可視域に実質的に吸収を有しないことが好ましく、また、電子写真印刷物のオーバープリント用として好適に使用することができる。【選択図】なし【特許請求の範囲】
【請求項１】
環状アミド基及び／又は環状イミド基を有するエチレン性不飽和化合物、並びに、
光重合開始剤を含有することを特徴とする
光硬化性コーティング組成物。
【請求項２】
前記環状アミド基を有するエチレン性不飽和化合物が、式（１）で表される化合物である請求項１に記載の光硬化性コーティング組成物。
【化１】
2009079091.tif 000023
式（１）中、Ｒ1〜Ｒ7はそれぞれ独立に水素原子又は有機基を表し、ｎは０〜６の整数を表す。Ｒ1〜Ｒ7のいずれか１つは、エチレン性不飽和結合を有する。
【請求項３】
前記式（１）中、ｎが２〜４の整数である請求項２に記載の光硬化性コーティング組成物。
【請求項４】
前記環状イミド基を有するエチレン性不飽和化合物が、式（２）で表される化合物である請求項１〜３いずれか１つに記載の光硬化性コーティング組成物。
【化２】
2009079091.tif 000024
式（２）中、Ｒ1〜Ｒ5は、それぞれ独立に水素原子又は有機基を表し、ｎは０〜６の整数を表す。Ｒ1〜Ｒ5のいずれか１つはエチレン性不飽和結合を有する。
【請求項５】
前記式（２）中、ｎが２〜４の整数である請求項４に記載の光硬化性コーティング組成物。
【請求項６】
前記環状アミド基及び／又は環状イミド基を有するエチレン性不飽和化合物が、単官能エチレン性不飽和化合物である請求項１〜５いずれか１つに記載の光硬化性コーティング組成物。
【請求項７】
多官能エチレン性不飽和化合物を含有する請求項１〜６いずれか１つに記載の光硬化性コーティング組成物。
【請求項８】
可視域に実質的に吸収を有しない請求項１〜７いずれか１つに記載の光硬化性コーティング組成物。
【請求項９】
オーバープリント用である請求項１〜８いずれか１つに記載の光硬化性コーティング組成物。
【請求項１０】
電子写真印刷物のオーバープリント用である請求項１〜９いずれか１つに記載の光硬化性コーティング組成物。
【請求項１１】
電子写真印刷物上に請求項１〜１０いずれか１つに記載の光硬化性コーティング組成物を光硬化したオーバープリント層を有するオーバープリント。
【請求項１２】
印刷基材上に電子写真印刷して電子写真印刷物を得る工程、
前記電子写真印刷物上に請求項１〜１０いずれか１つに記載の光硬化性コーティング組成物を塗布する工程、及び、
前記光硬化性コーティング組成物を光硬化する工程、を含む
オーバープリントの製造方法。
【発明の詳細な説明】
【技術分野】
【０００１】
本発明は、光硬化性コーティング組成物、オーバープリント及びその製造方法に関する。より詳しくは、本発明は、電子線、紫外線等の活性放射線の照射により硬化可能な光硬化性コーティング組成物に関する。特に、平版、凸版、凹版、スクリーン印刷、インクジェット、電子写真等の方法でインク及び／又はトナーを印刷基材（受像基材）上に配置して作成した画像に対してコーティングを行うための光硬化性コーティング組成物に関する。さらに詳しくは、電子写真法により印刷されたトナーベースの印刷物をコーティングするために特に好適に用いることができる光硬化性オーバープリント組成物（ｏｖｅｒｐｒｉｎｔ ｃｏｍｐｏｓｉｔｉｏｎｓ）に関する。
【背景技術】
【０００２】
近年、紫外線硬化型の印刷用インキ、塗料、コーティングに利用できる、活性放射線硬化型組成物が多数開発され、現在それらの普及が図られている。しかし、硬化性、表面平滑性、強度、保存安定性等の全てにおいて満足する光硬化性組成物を得ることは難しい現状にある。
特に、電子写真法のようなトナーベースの画像は、画像表面にフェザーオイル層が存在する場合には、所望の性能を得ることが一層難しい。
電子写真法のような、トナーベースの画像を発生させる通常の方法においては、潜像保持体表面、例えば感光体（ｐｈｏｔｏｒｅｃｅｐｔｏｒ）に均一に帯電させることによって、静電荷を潜像保持体表面に形成させる。次いで、その均一帯電させた領域を、原稿の画像に対応する活性化照射のパターンにより選択的に電荷を逃がす。その表面に残る潜像電荷パターンは、照射に暴露されなかった領域に対応する。次いで、その感光体を、トナーを含む１つ又は複数の現像ハウジングに通すことにより、トナーが、静電引力によって電荷パターンで付着するので、その潜像電荷パターンが可視化される。次いでその現像された画像を、画像形成表面に定着させるか、又は、印刷基材、例えば紙に転写させ、適切な定着技術によりそれに定着させて、電子写真印刷物、すなわちトナーベースの印刷物が得られる。
【０００３】
印刷物を保護するための公知の方法としては、印刷物にオーバープリントコーティングを施すことが提案されている。例えば、特許文献１及び２には、電子写真法のような、トナーベースの画像の上に、透明トナーを転写した後に定着を行い、表面を被覆する方法が提案されている。
また、特許文献３には、紫外線などによって硬化させることが可能な液膜コーティングを施し、光によってコーティング成分を重合（架橋）させることにより、オーバープリントコーティングを施す方法が提案されている。
さらに、特許文献４には、三官能不飽和アクリル樹脂からなる群より選択される放射線硬化性オリゴマーと、１種又は複数のジ−アクリレート又はトリ−アクリレートを含む、多官能アルコキシル化アクリルモノマー又はポリアルコキシル化アクリルモノマー、からなる群より選択される放射線硬化性モノマーと、少なくとも１種の光重合開始剤と、少なくとも１種の界面活性剤と、を含むオーバープリント組成物が開示されている。
【０００４】
【特許文献１】特開平１１−７０６４７号公報
【特許文献２】特開２００３−２４１４１４号公報
【特許文献３】特開昭６１−２１０３６５号公報
【特許文献４】特開２００５−３２１７８２号公報
【発明の開示】
【発明が解決しようとする課題】
【０００５】
本発明が解決しようとする課題は、表面平滑性に優れる光硬化性コーティング組成物、並びに、前記光硬化性コーティング組成物を塗布・硬化して、非タック性及び表面平滑性に優れたオーバープリント及びその製造方法を提供することである。
【課題を解決するための手段】
【０００６】
上記目的は、下記に記載の＜１＞、＜１１＞又は＜１２＞により達成された。好ましい実施態様である＜２＞〜＜１０＞とともに以下に記す。
＜１＞  環状アミド基及び／又は環状イミド基を有するエチレン性不飽和化合物、並びに、光重合開始剤を含有することを特徴とする光硬化性コーティング組成物、
＜２＞  前記環状アミド基を有するエチレン性不飽和化合物が、式（１）で表される化合物である上記＜１＞に記載の光硬化性コーティング組成物、
【０００７】
【化１】
2009079091.tif 000002
式（１）中、Ｒ1〜Ｒ7はそれぞれ独立に水素原子又は有機基を表し、ｎは０〜６の整数を表す。Ｒ1〜Ｒ7のいずれか１つは、エチレン性不飽和結合を有する。
【０００８】
＜３＞  前記式（１）中、ｎが２〜４の整数である上記＜２＞に記載の光硬化性コーティング組成物、
＜４＞  前記環状イミド基を有するエチレン性不飽和化合物が、式（２）で表される化合物である上記＜１＞〜上記＜３＞いずれか１つに記載の光硬化性コーティング組成物、
【０００９】
【化２】
2009079091.tif 000003
式（２）中、Ｒ1〜Ｒ5は、それぞれ独立に水素原子又は有機基を表し、ｎは０〜６の整数を表す。Ｒ1〜Ｒ5のいずれか１つはエチレン性不飽和結合を有する。
【００１０】
＜５＞  前記式（２）中、ｎが２〜４の整数である上記＜４＞に記載の光硬化性コーティング組成物、
＜６＞  前記環状アミド基及び／又は環状イミド基を有するエチレン性不飽和化合物が、単官能エチレン性不飽和化合物である上記＜１＞〜上記＜５＞いずれか１つに記載の光硬化性コーティング組成物、
＜７＞  多官能エチレン性不飽和化合物を含有する上記＜１＞〜上記＜６＞いずれか１つに記載の光硬化性コーティング組成物、
＜８＞  可視域に実質的に吸収を有しない上記＜１＞〜上記＜７＞いずれか１つに記載の光硬化性コーティング組成物、
＜９＞  オーバープリント用である上記＜１＞〜上記＜８＞いずれか１つに記載の光硬化性コーティング組成物、
＜１０＞  電子写真印刷物のオーバープリント用である上記＜１＞〜上記＜９＞いずれか１つに記載の光硬化性コーティング組成物、
＜１１＞  電子写真印刷物上に上記＜１＞〜上記＜１０＞いずれか１つに記載の光硬化性コーティング組成物を光硬化したオーバープリント層を有するオーバープリント、
＜１２＞  印刷基材上に電子写真印刷して電子写真印刷物を得る工程、前記電子写真印刷物上に上記＜１＞〜上記＜１０＞いずれか１つに記載の光硬化性コーティング組成物を塗布する工程、及び、前記光硬化性コーティング組成物を光硬化する工程、を含むオーバープリントの製造方法。
【発明の効果】
【００１１】
本発明によれば、表面平滑性に優れる光硬化性コーティング組成物、並びに、前記光硬化性コーティング組成物を塗布・硬化して、非タック性及び表面平滑性に優れたオーバープリント及びその製造方法を提供することができた。
【発明を実施するための最良の形態】
【００１２】
本発明の光硬化性コーティング組成物は、環状アミド基及び／又は環状イミド基を有するエチレン性不飽和化合物、並びに、光重合開始剤を含有することを特徴とする。
本発明のオーバープリントは、電子写真印刷物上に上記の光硬化性コーティング組成物を光硬化したオーバープリント層を有する。
本発明のオーバープリントの製造方法は、印刷基材上に電子写真印刷して電子写真印刷物を得る工程、前記電子写真印刷物上に上記の光硬化性コーティング組成物を塗布する工程、及び、前記光硬化性コーティング組成物を光硬化する工程、を含む。
以下、本発明を詳細に説明する。
【００１３】
（光硬化性コーティング組成物）
本発明の光硬化性コーティング組成物は、環状アミド基及び／又は環状イミド基を有するエチレン性不飽和化合物、並びに、光重合開始剤を含有することを特徴とする。
本発明の光硬化性コーティング組成物は、可視域に実質的に吸収を有しないことが好ましい。「可視域に実質的に吸収を有しない」とは、４００〜７００ｎｍの可視域に吸収を有しないか、又は、光硬化性コーティング組成物として支障のない程度の吸収しか可視域に吸収を有しないことを意味する。具体的には、コーティング組成物の５μｍ光路長の透過率が、４００〜７００ｎｍの波長範囲において、７０％以上、好ましくは８０％以上であることを意味する。
本発明の光硬化性コーティング組成物は、オーバープリント用として好適に使用することができ、電子写真印刷物のオーバープリント用として特に好適に使用することができる。
本発明の光硬化性コーティング組成物は、画像部がトナー分の厚みを有する電子写真印刷物に対してオーバープリント層を形成する場合においても、非タック性及び表面平滑性に優れ、艶や光沢のあるオーバープリントを与え、視覚的に従来からの銀塩写真プリントに近い印象を与えることができる。
また、本発明の光硬化性コーティング組成物は、画像表面にフェザーオイル層が存在するトナー画像であっても、非タック性と表面平滑性に優れ、艶や光沢があり、反りの少ない柔軟性に富む画像印刷物を与え、視覚的に銀塩写真プリントに近いオーバープリントを得ることができる。
【００１４】
＜環状アミド基及び／又は環状イミド基を有するエチレン性不飽和化合物＞
本発明の光硬化性コーティング組成物（以下、単に「コーティング組成物」ともいう。）は、環状アミド基及び／又は環状イミド基を有するエチレン性不飽和化合物（以下、「特定環状モノマー」ともいう。）を必須成分として含有する。
以下の説明において、「環状アミド」とは、アルキレン基の両端がアミド（−ＣＯＮＨ−）結合で閉じた構造を有する化合物をいう。また、「環状イミド」とは、アルキレン基の両端がイミド（−ＣＯＮＨＣＯ−）結合で閉じた構造を有する化合物をいう。なお、このアルキレン基は置換されていてもよく、また、脂環式又は芳香環が縮合していてもよい。
環状アミド基とは、環状アミドから水素原子をｎ個取り除いたｎ価の残基をいい、環状イミド基とは、環状イミドから水素原子をｎ個取り除いたｎ価の残基をいう。ここで、ｎは１以上の整数を表し、１〜３であることが好ましい。
取り除く水素原子は、アミド結合又はイミド結合の窒素原子に結合している水素原子であることが好ましい。
取り除いた水素原子の代わりに、エチレン性不飽和基を有する１価の基が１つ以上環状アミド基の窒素原子又は炭素原子と結合して、「環状アミド基を有するエチレン性不飽和化合物」となる。また、取り除いた水素原子の代わりにエチレン性不飽和基を有する１価の基が１つ以上環状イミド基の窒素原子又は炭素原子と結合して、「環状イミド基を有するエチレン性不飽和化合物」となる。また、エチレン性不飽和基を有する１価の基は、窒素原子と結合していることが好ましい。
ここで、エチレン性不飽和基と窒素原子又は炭素原子との間に任意の連結基を有することができる。この連結基は、脂肪族基であることが好ましく、炭素、酸素により構成された炭素数が２〜１０の２価の基であることが好ましく、炭素数が４〜６の２価の基であることがより好ましい。
一般に、環状アミド基を有するエチレン性不飽和化合物は、環状アミドからｎ個（ｎは１以上の整数を表す。）の水素原子を取り除いたｎ価の残基に１個以上のエチレン性不飽和基を有する１価の基がｎ個結合することにより形成される。
なお、本発明において、環状アミド基を有するエチレン性不飽和化合物を「特定アミドモノマー」、環状イミド基を有するエチレン性不飽和化合物を「特定イミドモノマー」ともいうこととする。
以下、本発明における特徴的な成分である「環状アミド基及び／又は環状イミド基を有するエチレン性不飽和化合物（特定環状モノマー）」について詳細に説明する。
【００１５】
〔環状アミド基を有するエチレン性不飽和化合物〕
本発明に使用しうる環状アミド基を有するエチレン性不飽和化合物（特定アミドモノマー）としては、分子内に１つ以上のエチレン性不飽和結合及び１つ以上の環状アミド基を有する化合物であれば制限なく使用することができる。すなわち、単官能でも多官能でもよい。
また、本発明において、環状アミドは、カルボン酸アミドであることが好ましい。
環状アミド基は、その骨格内にＯ、Ｎ、Ｓ等のヘテロ原子を有していてもよく、ヘテロ原子としては、Ｏが好ましい。また、環状アミド基は置換基を有していてもよく、置換基同士が連結して脂肪族環又は芳香環を形成していてもよい。
【００１６】
特定アミドモノマーが有するエチレン性不飽和結合としては、重合性の不飽和結合であることが好ましく、ラジカル重合性の二重結合であることがより好ましい。
好ましいラジカル重合性二重結合を含む官能基としては、例えば（メタ）アクリロイルオキシ基、（メタ）アクリルアミド基、アリル基、スチリル基、ビニル基、等が挙げられ、光硬化性コーティング組成物の硬化感度の観点から（メタ）アクリロイルオキシ基、（メタ）アクリルアミド基、ビニル基であることが好ましい。
【００１７】
特定アミドモノマーの分子内に存在するアミド環の数は１〜４が好ましく、より好ましくは１〜２、特に好ましくは１である。また、複数のアミド環を有する場合、アミド環骨格を形成する炭素の一部を共有していてもよく、例えばアミド環同士がスピロ環構造を形成していてもよい。
また、特定アミドモノマーの分子内に存在するエチレン性不飽和二重結合、好ましくはラジカル重合性不飽和二重結合の数は１〜３が好ましく、硬化性発現と表面平滑性の付与の観点から、より好ましくは１である。すなわち、特定アミドモノマーは単官能であることが好ましい。
【００１８】
また、環状アミド基及びエチレン性不飽和結合を分子内にそれぞれ複数含有する場合、同一化合物内の環状アミド基及びエチレン性不飽和結合の種類は同じでも、異なっていてもよい。
【００１９】
本発明において、特定アミドモノマーは、下記式（１）で表される化合物であることが好ましい。
【００２０】
【化３】
2009079091.tif 000004
【００２１】
式（１）において、Ｒ1〜Ｒ7は各々独立に、水素原子又は有機基を表し、有機基としてはアルキル基、アリール基、アルコキシ基、アリールオキシ基が挙げられ、炭素数１〜４の直鎖又は分岐鎖のアルキル基が好ましい。また、これらの置換基はさらに置換基を有していてもよい。さらに、Ｒ1〜Ｒ7はお互いが結合して環を形成していてもよい。形成される環構造は、脂肪族環であっても芳香環であってもよい。
また、ｎが２以上の場合はＲ4が複数存在することとなるが、この場合、Ｒ4はそれぞれ同じ基であっても異なる基であってもよい。Ｒ5も同様である。
また、Ｒ1〜Ｒ7の少なくとも１つは、エチレン性不飽和結合を有する。
【００２２】
また、式（１）におけるｎは、１〜６の整数を表し、１〜５の整数であることがより好ましく、さらに好ましくは２〜４であり、特に好ましくは２又は３である。すなわち、環状アミド基は、５〜１０員環であることが好ましく、より好ましくは５〜９員環であり、さらに好ましくは６〜８員環であり、特に好ましくは６員環又は７員環である。環が大きくなることによって、硬化膜のＴｇが高くなる傾向があるので好ましいが、ｎが６を超えるの場合には、素材の溶解性が低下する場合があるので、ｎは上記範囲内であることが好ましい。
【００２３】
また、これらの構造中、Ｒ1〜Ｒ7のいずれかの水素原子又は有機基の炭素原子に結合している水素を除して、酸素原子又は窒素原子を介して（メタ）アクリロイル基やビニル基を結合することにより、特定アミドモノマーが得られる。
【００２４】
中でも、本発明において、特定アミドモノマーとしては、より具体的には以下の式（３）又は式（４）で表される化合物、すなわち環状アミド基の環骨格を形成するＮ（窒素）原子に所定の連結基を介してエチレン性不飽和結合を有する基が結合している化合物が好ましい。
【００２５】
【化４】
2009079091.tif 000005
【００２６】
式（３）、（４）中、Ｒ2〜Ｒ7はそれぞれ式（１）におけるＲ2〜Ｒ7と同義であり、好ましい範囲も同様である。
Ｒ8、Ｒ9は、炭素数１〜４のアルキル基又は水素原子を表し、メチル基又は水素原子であることが好ましい。
【００２７】
Ｚは２価の連結基又は単結合を表し、酸素原子、−ＮＨ基、又は、炭素数１以上のアルキレン基であり、炭素数１〜２０のアルキレン基であることが好ましく、炭素数５〜１２のアルキレン基であることがより好ましい。アルキレン基が長くなるにつれて、重合性基（エチレン性不飽和結合）近傍の立体障害が少なくなるため、重合性基の反応性は向上するが、炭素数が２０を超えると、素材溶解性が低下する場合があるので、アルキレン基の炭素数は上記範囲内であることが好ましい。
【００２８】
前記Ｚで表されるアルキレン基において、メチレン基（−ＣＨ2−）からなるメチレン鎖中に、−Ｃ（＝Ｏ）−、−Ｏ−、−Ｓ−及び−ＮＲ7−よりなる群から選択される２価の基を１つ以上有していてもよく、メチレン基からなるアルキレン鎖中にエーテル結合（−Ｏ−）を有するものが好ましい。なかでも、アルキレン基の炭素と結合する末端側にエーテル結合（−Ｏ−）を有するものが特に好ましい。
なお、ここでＲ7は水素原子又は炭素数１以上のアルキル基であり、炭素数１〜２０のアルキル基であることが好ましく、炭素数１〜１２のアルキル基であることがより好ましく、炭素数１〜４のアルキル基であることが特に好ましい。好ましいアルキル基としては、より具体的には、メチル基、エチル基、ｎ−ブチル基、ｎ−ヘキシル基、ｎ−ノニル基などが挙げられ、メチル基、エチル基及びブチル基がより好ましい。
【００２９】
〔環状イミド基を有するエチレン性不飽和化合物〕
以下、本発明における特徴的な成分の１つである「環状イミド基を有するエチレン性不飽和化合物（特定イミドモノマー）」について詳細に説明する。
本発明に使用しうる環状イミド基を有するエチレン性不飽和化合物（特定イミドモノマー）としては、分子内に１つ以上のエチレン性不飽和結合及び１つ以上の環状イミド基を有する化合物であれば制限なく使用することができる。すなわち、単官能でも多官能でもよい。
環状イミド基は、その骨格内にＯ、Ｎ、Ｓ等のヘテロ原子を有していてもよく、ヘテロ原子としては、Ｏ（酸素）が好ましい。また、環状イミド基は置換基を有していてもよく、置換基同士が連結して脂肪族環又は芳香環を形成していてもよい。
【００３０】
特定イミドモノマーが有するエチレン性不飽和結合としては、重合性不飽和結合であることが好ましく、ラジカル重合性の二重結合であることがより好ましい。
好ましい重合性二重結合を含む官能基としては、例えば（メタ）アクリロイルオキシ基、（メタ）アクリロイルアミド基、アリル基、スチリル基、ビニル基、等が挙げられ、コーティング組成物の硬化感度の観点から（メタ）アクリロイルオキシ基、（メタ）アクリロイルアミド基、ビニル基であることが好ましい。
【００３１】
特定イミドモノマーの分子内に存在するイミド環の数は１〜４が好ましく、より好ましくは１〜２、特に好ましくは１である。また、複数のイミド環を有する場合、イミド環骨格を形成する炭素の一部を共有してもよく、例えばスピロ環構造を形成していてもよい。
また、特定イミドモノマーの分子内に存在するエチレン性不飽和結合、好ましくはラジカル重合性不飽和二重結合の数は１〜２が好ましく、密着性機能発現と形成された皮膜の柔軟性の点から、より好ましくは１である。すなわち、特定イミドモノマーは単官能であることが好ましい。
【００３２】
また、環状イミド基及びエチレン性不飽和結合を分子内にそれぞれ複数含有する場合、同一化合物内の環状イミド基、エチレン性不飽和結合の種類は同じでも、異なっていてもよい。
【００３３】
特定イミドモノマーは、下記式（２）で表される化合物であることが好ましい。
【００３４】
【化５】
2009079091.tif 000006
【００３５】
式（２）において、Ｒ1〜Ｒ5は各々独立に、水素原子又は有機基を表し、有機基としてはアルキル基、アリール基、アルコキシ基、アリールオキシ基が挙げられ、炭素数１〜４の直鎖又は分岐鎖のアルキル基が好ましい。また、これらの置換基はさらに置換基を有していてもよい。さらに、Ｒ1〜Ｒ5はお互いが結合して環を形成していてもよい。形成される環構造は、脂肪族環であっても芳香環であってもよい。
また、ｎが２以上の場合はＲ4が複数存在することとなるが、この場合、Ｒ4はそれぞれ同じ基であっても異なる基であってもよい。Ｒ5も同様である。
【００３６】
また、式（２）におけるｎは、１〜６の整数を表し、特に１〜５の整数であることが好ましく、より好ましくは、２〜４である。すなわち、環状イミド基は、５〜１０員環であることが好ましく、より好ましくは５〜９員環であり、さらに好ましくは６〜８員環である。環が大きくなることによって、硬化膜のＴｇが高くなる傾向があるので好ましいが、ｎが６を超える場合には、素材の溶解性が低下する場合があるので、アルキレン基の炭素数は上記範囲内であることが好ましい。
【００３７】
また、これらの構造中、Ｒ1〜Ｒ5のいずれかの水素原子又は有機基の炭素原子に結合している水素を除して、酸素原子又は窒素原子を介して（メタ）アクリロイル基やビニル基を結合することにより、特定イミドモノマーが得られる。
【００３８】
中でも、本発明において、特定イミドモノマーとしては、より具体的には以下の式（５）又は式（６）で表される化合物、すなわち環状イミド基の環骨格を形成するＮ（窒素）原子に所定の連結基を介してエチレン性不飽和結合が結合している化合物が好ましい。
【００３９】
【化６】
2009079091.tif 000007
【００４０】
式（５）、式（６）中、Ｒ2〜Ｒ5はそれぞれ式（２）におけるＲ2〜Ｒ5と同義であり、好ましい範囲も同様である。
Ｒ8、Ｒ9は、炭素数１〜４のアルキル基又は水素原子を表し、メチル基又は水素原子であることが好ましい。
【００４１】
Ｚは２価の連結基又は単結合を表し、酸素原子、−ＮＨ基、又は、炭素数１以上のアルキレン基であり、炭素数１〜２０のアルキレン基であることが好ましく、炭素数５〜１２のアルキレン基であることがより好ましい。アルキレン基が長くなるにつれて、重合性基（エチレン性不飽和二重結合）近傍の立体障害が少なくなるため、重合性基の反応性は向上するが、炭素数が２０を超えると、素材溶解性が低下する場合があるので、アルキレン基の炭素数は上記範囲内であることが好ましい。
【００４２】
前記Ｚで表されるアルキレン基においてメチレン基（−ＣＨ2−）からなるメチレン鎖中に、−ＣＯ−、−Ｏ−、−Ｓ−及び−ＮＲ7−よりなる群から選択される２価の基を１つ以上有していてもよく、メチレン基からなるアルキレン鎖中にエーテル結合（−Ｏ−）を有するものが好ましい。なかでも、アルキレン基の炭素と結合する末端側にエーテル結合（−Ｏ−）を有するものが特に好ましい。
なお、ここでＲ7は水素原子又は炭素数１以上のアルキル基であり、炭素数１〜２０のアルキル基であることが好ましく、炭素数１〜１２のアルキル基であることがより好ましく、炭素数１〜４のアルキル基であることが特に好ましい。好ましいアルキル基としては、より具体的には、メチル基、エチル基、ｎ−ブチル基、ｎ−ヘキシル基、ｎ−ノニル基などが挙げられ、メチル基、エチル基及びブチル基がより好ましい。
【００４３】
以下、本発明における特定環状モノマー（特定アミドモノマー及び特定イミドモノマー）の具体例（例示化合物）を示すが、本発明はこれらの限定されるものではない、
なお、下記例示化合物を示す構造式中、Ｒは水素原子、又はメチル基を表す。
【００４４】
【化７】
2009079091.tif 000008
【００４５】
【化８】
2009079091.tif 000009
【００４６】
【化９】
2009079091.tif 000010
【００４７】
本発明の光硬化性コーティング組成物における特定環状モノマーの含有量は、表面平滑性（レベリング性）と非タック性（表面ベトツキ抑制）の適性付与の観点から、光硬化性コーティング組成物全体の重量に対して、１０重量％以上であることが好ましく、１０〜９０重量％の範囲であることがより好ましく、１０〜６０重量％の範囲であることがさらに好ましく、３０〜６０重量％の範囲であることが特に好ましく、４０〜６０重量％の範囲であることが最も好ましい。
さらに、本発明の光硬化性オーバープリント組成物における特定環状モノマーは使用する重合性単量体全体に対して５０重量％以上を占めることが好ましい。
また、特定環状モノマーは、１種で用いてもよいし、２種以上を用いてもよい。
【００４８】
＜その他の重合性化合物＞
本発明の光硬化性コーティング組成物は、特定環状モノマー以外に、その他の重合性化合物を含有しても構わない。
本発明に併用できる重合性化合物としては、環状アミド基及び環状イミド基を有しないエチレン性不飽和化合物（ラジカル重合性化合物）、及び、カチオン重合性化合物が挙げられる。
【００４９】
本発明において併用できるラジカル重合性化合物としては、ラジカル重合可能なエチレン性不飽和結合を有する化合物であり、特定環状モノマーと共重合可能であることが好ましく、また、分子中に環状アミド基及び環状イミド基のいずれをも有さず、ラジカル重合可能なエチレン性不飽和結合を少なくとも１つ有する化合物であればどのようなものでもよく、モノマー、オリゴマー、ポリマー等の化学形態を持つものが含まれる。ラジカル重合性化合物は１種のみ用いてもよく、また目的とする特性を向上するために任意の比率で２種以上を併用してもよい。好ましくは２種以上併用して用いることが、反応性、物性などの性能を制御する上で好ましい。
【００５０】
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、（メタ）アクリレート、（メタ）アクリルアミド、アクリロニトリル、スチレン、さらに種々の不飽和ポリエステル、不飽和ポリエーテル、不飽和ポリアミド、不飽和ウレタン等のラジカル重合性化合物が挙げられる。
なお、前記（メタ）アクリレートとは、アクリレート又はメタクリレートを表し、（メタ）アクリルアミドとは、アクリルアミド又はメタアクリルアミドを表す。また、本発明において、例えば、単官能（メタ）アクリレート化合物とは、（メタ）アクリロキシ基を１つのみ有する化合物を表し、（メタ）アクリロキシ基以外のエチレン性不飽和結合をさらに有していてもよい。
【００５１】
具体的には、メチルアクリレート、エチルアクリレート、ｎ−ブチルアクリレート、２−エチルヘキシルアクリレート、２−ヒドロキシエチルアクリレート、ブトキシエチルアクリレート、カルビトールアクリレート、シクロヘキシルアクリレート、テトラヒドロフルフリルアクリレート、ベンジルアクリレート、ビス（４−アクリロキシポリエトキシフェニル）プロパン、ネオペンチルグリコールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコールジアクリレート、プロピレングリコールジアクリレート、ジプロピレングリコールジアクリレート、トリプロピレングリコールジアクリレート、テトラプロピレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、テトラメチロールメタンテトラアクリレート、オリゴエステルアクリレート、Ｎ−メチロールアクリルアミド、ジアセトンアクリルアミド、エポキシアクリレート、ラウリルアクリレート、ヘキサンジオールジアクリレート等のアクリル酸誘導体、メチルメタクリレート、エチルメタクリレート、ｎ−ブチルメタクリレート、２−エチルヘキシルメタクリレート、ラウリルメタクリレート、アリルメタクリレート、グリシジルメタクリレート、ベンジルメタクリレート、ジメチルアミノメチルメタクリレート、１，６−ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、２，２−ビス（４−メタクリロキシポリエトキシフェニル）プロパン等のメタクリル誘導体、アリルグリシジルエーテル、ジアリルフタレート、トリアリルトリメリテート等のアリル化合物の誘導体が挙げられ、さらに具体的には、山下晋三編、「架橋剤ハンドブック」、（１９８１年、大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー社）；滝山栄一郎著、「ポリエステル樹脂ハンドブック」、（１９８８年、日刊工業新聞社）等に記載の市販品若しくは業界で公知のラジカル重合性乃至架橋性のモノマー、オリゴマー、及び、ポリマーを用いることができる。
これらの中でも、トリプロピレングリコールジアクリレート、ラウリルアクリレート、ヘキサンジオールジアクリレートを用いることが好ましい。
【００５２】
また、ラジカル重合性化合物としては、例えば、特開平７−１５９９８３号、特公平７−３１３９９号、特開平８−２２４９８２号、特開平１０−８６３号、特開平９−１３４０１１号等の各公報に記載されている光重合性組成物に用いられる光硬化型の重合性化合物材料が知られており、これらも本発明のコーティング組成物に適用することができる。
【００５３】
さらに、併用するラジカル重合性化合物として、ビニルエーテル化合物を用いることも好ましい。好適に用いられるビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物；エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルビニルエーテル、ドデシルビニルエーテル、ジエチレングリコールモノビニルエーテル、オクタデシルビニルエーテル、エチレングリコールモノビニルエーテル、トリエチレングリコールモノビニルエーテル、ヒドロキシエチルモノビニルエーテル、ヒドロキシノニルモノビニルエーテル等のモノビニルエーテル化合物等が挙げられる。
これらのビニルエーテル化合物のうち、硬化性、密着性、表面硬度の観点から、ジビニルエーテル化合物、トリビニルエーテル化合物が好ましく、特に、ジビニルエーテル化合物が好ましい。ビニルエーテル化合物は、１種を単独で使用してもよく、２種以上を適宜組み合わせて使用してもよい。
【００５４】
本発明に用いることができる他の重合性化合物としては、（メタ）アクリル系モノマー若しくはプレポリマー、エポキシ系モノマー若しくはプレポリマー、又は、ウレタン系モノマー若しくはプレポリマー等の（メタ）アクリル酸エステル（以下、適宜、「アクリレート化合物」ともいう。）であって、環状アミド基及び環状イミド基のいずれをも有しない化合物が好ましく用いられる。さらに好ましくは、下記化合物である。
【００５５】
すなわち、２−エチルヘキシルジグリコールアクリレート、２−ヒドロキシ−３−フェノキシプロピルアクリレート、２−ヒドロキシブチルアクリレート、ヒドロキシピバリン酸ネオペンチルグリコールジアクリレート、２−アクリロイロキシエチルフタル酸、メトキシポリエチレングリコールアクリレート、テトラメチロールメタントリアクリレート、２−アクリロイロキシエチル−２−ヒドロキシエチルフタル酸、ジメチロールトリシクロデカンジアクリレート、エトキシ化フェニルアクリレート、２−アクリロイロキシエチルコハク酸、ノニルフェノールエチレンオキサイド（ＥＯ）付加物アクリレート、変性グリセリントリアクリレート、ビスフェノールＡジグリシジルエーテルアクリル酸付加物、変性ビスフェノールＡジアクリレート、フェノキシポリエチレングリコールアクリレート、２−アクリロイロキシエチルヘキサヒドロフタル酸、ビスフェノールＡのプロピレンオキサイド（ＰＯ）付加物ジアクリレート、ビスフェノールＡのＥＯ付加物ジアクリレート、ジペンタエリスリトールヘキサアクリレート、ペンタエリスリトールトリアクリレートトリレンジイソシアナートウレタンプレポリマー、ラクトン変性可撓性アクリレート、ブトキシエチルアクリレート、プロピレングリコールジグリシジルエーテルアクリル酸付加物、ペンタエリスリトールトリアクリレートヘキサメチレンジイソシアナートウレタンプレポリマー、２−ヒドロキシエチルアクリレート、メトキシジプロピレングリコールアクリレート、ジトリメチロールプロパンテトラアクリレート、ペンタエリスリトールトリアクリレート、ヘキサメチレンジイソシアナートウレタンプレポリマー、ステアリルアクリレート、イソアミルアクリレート、イソミリスチルアクリレート、イソステアリルアクリレート、ラクトン変性アクリレート等が挙げられる。
【００５６】
また、ここに列挙されているアクリレートモノマーは、反応性が高く、粘度が低く、印刷基材への密着性に優れる。
【００５７】
本発明のコーティング組成物は、必須の特定環状モノマー又は任意に併用できる他の重合性化合物として、多官能のエチレン性不飽和化合物を含有することが好ましい。
また、多官能エチレン性不飽和化合物を使用する場合、多官能エチレン性不飽和化合物の含有量としては、コーティング組成物の全重量に対し、５〜４０重量％であることが好ましく、１０〜３０重量％であることがより好ましい。上記範囲であると、非タック性に優れ、また、コーティング組成物の粘度が適切であるため、良好な表面平滑性が得られる。
【００５８】
本発明において、非タック性（表面ベトツキ抑止）、及び、表面平滑性を改善するためには、特定環状モノマーと、環状アミド基及び環状イミド基を有しない多官能エチレン性不飽和化合物とを併用することが好ましく、特定環状モノマーと、環状アミド基及び環状イミド基を有しない多官能（メタ）アクリレートモノマーとを併用することがより好ましく、単官能の特定環状モノマーと、環状アミド基及び環状イミド基を有しない多官能アクリレートモノマーとを併用することがさらに好ましい。
【００５９】
また、特定環状モノマーと、環状アミド基及び環状イミド基を有しない多官能エチレン性不飽和化合物とを併用する場合、環状アミド基及び環状イミド基を有しない多官能エチレン性不飽和化合物の含有量は、コーティング組成物の全重量に対し、５〜４０重量％であることが好ましく、１０〜３０重量％であることがより好ましい。上記範囲であると、非タック性に優れ、コーティング組成物に適切な粘度が得られる。
【００６０】
なお、本発明においては、種々の目的に応じて、ラジカル重合性化合物とラジカル重合開始剤との組み合わせの他、これらと共に、下記に示すようなカチオン重合性化合物とカチオン重合開始剤とを併用した、ラジカル・カチオンのハイブリッド型コーティング組成物としてもよい。
【００６１】
本発明に用いることができるカチオン重合性化合物としては、光酸発生剤から発生する酸により重合反応を開始し、硬化する化合物であれば特に制限はなく、光カチオン重合性モノマーとして知られる各種公知のカチオン重合性のモノマーを使用することができる。
カチオン重合性モノマーとしては、例えば、特開平６−９７１４号、特開２００１−３１８９２号、同２００１−４００６８号、同２００１−５５５０７号、同２００１−３１０９３８号、同２００１−３１０９３７号、同２００１−２２０５２６号などの各公報に記載されているエポキシ化合物、ビニルエーテル化合物、オキセタン化合物などが挙げられる。
【００６２】
また、カチオン重合性化合物としては、例えば、カチオン重合系の光硬化性樹脂に適用される重合性化合物が知られており、最近では４００ｎｍ以上の可視光波長域に増感された光カチオン重合系の光硬化性樹脂に適用される重合性化合物として、例えば、特開平６−４３６３３号、特開平８−３２４１３７号の各公報等に公開されている。これらも本発明のコーティング組成物に適用することができる。
【００６３】
＜光重合開始剤＞
本発明のコーティング組成物は、光重合開始剤を含有する。
光重合開始剤としては、公知の光重合開始剤を使用することができる。本発明において、ラジカル光重合開始剤を使用することが好ましい。
本発明のコーティング組成物に使用する光重合開始剤は、活性放射線による外部エネルギーを吸収して重合開始種を生成する化合物である。活性放射線には、γ線、β線、電子線、紫外線、可視光線、赤外線が例示できる。使用する波長は特に限定されないが、好ましくは２００〜５００ｎｍの波長領域であり、より好ましくは２００〜４５０ｎｍの波長領域である。
【００６４】
本発明で好ましく使用できるラジカル光重合開始剤としては、（ａ）芳香族ケトン類、（ｂ）アシルホスフィン化合物、（ｃ）芳香族オニウム塩化合物、（ｄ）有機過酸化物、（ｅ）チオ化合物、（ｆ）ヘキサアリールビイミダゾール化合物、（ｇ）ケトオキシムエステル化合物、（ｈ）ボレート化合物、（ｉ）アジニウム化合物、（ｊ）メタロセン化合物、（ｋ）活性エステル化合物、（ｌ）炭素ハロゲン結合を有する化合物、並びに、（ｍ）アルキルアミン化合物等が挙げられる。
透明性の観点から好ましい光重合開始剤としては、光重合開始剤を３ｇ／ｃｍ2の厚みで製膜した際に、４００ｎｍの波長の吸光度が０．３以下の化合物であることが好ましく、０．２以下の化合物であることがより好ましく、０．１以下の化合物であることがさらに好ましい。
上記の中でも、好ましい光重合開始剤としては、（ａ）芳香族ケトン類、（ｂ）アシルホスフィン化合物、（ｃ）芳香族オニウム塩化合物が挙げられる。
本発明における光重合開始剤は、１種単独で用いてもよいし、２種以上を併用してもよい。
【００６５】
本発明における光重合開始剤の含有量は、前述の特定環状モノマー及び併用する他の重合性化合物の総量に対して、０．０１〜３５重量％であることが好ましく、０．１〜３０重量％であることがより好ましく、０．５〜３０重量％であることがさらに好ましい。
また、光重合開始剤は、後述する増感剤を用いる場合、増感剤に対して、光重合開始剤：増感剤の重量比で、２００：１〜１：２００であることが好ましく、５０：１〜１：５０であることがより好ましく、２０：１〜１：５であることがさらに好ましい。
【００６６】
本発明において、上記のカチオン重合性化合物と併用するカチオン重合開始剤（光酸発生剤）としては、例えば、化学増幅型フォトレジストや光カチオン重合に利用される化合物が用いられる（例えば、有機エレクトロニクス材料研究会編、「イメージング用有機材料」、ぶんしん出版（１９９３年）、１８７〜１９２ページを参照することができる。）。
本発明に好適なカチオン重合開始剤の例を以下に挙げる。
すなわち、第１に、ジアゾニウム、アンモニウム、ヨードニウム、スルホニウム、ホスホニウムなどの芳香族オニウム化合物のＢ（Ｃ6Ｆ5）4-、ＰＦ6-、ＡｓＦ6-、ＳｂＦ6-、ＣＦ3ＳＯ3-塩を挙げることができる。第２に、スルホン酸を発生するスルホン化物を挙げることができる。第３に、ハロゲン化水素を光により発生するハロゲン化物も用いることができる。第４に、鉄アレーン錯体を挙げることができる。
上記如きカチオン重合開始剤は、１種単独で用いてもよいし、２種以上を併用してもよい。
【００６７】
＜増感剤＞
本発明のコーティング組成物には、前記光重合開始剤の活性放射線照射による分解を促進させるために増感剤を添加することができる。
増感剤は、特定の活性放射線を吸収して電子励起状態となる。電子励起状態となった増感剤は、光重合開始剤と接触して、電子移動、エネルギー移動、発熱などの作用を生じ、これにより光重合開始剤の化学変化、すなわち、分解、ラジカル、酸又は塩基の生成を促進させるものである。
また、本発明に用いることのできる増感剤は、本発明のコーティング組成物をオーバープリントに使用した際に、着色等の影響が小さい化合物又は量を使用することが好ましい。
本発明における増感剤の含有量は、コーティング組成物の全重量に対して、０．００１〜５重量％であることが好ましく、０．０１〜３重量％であることがさらに好ましい。この添加量であると、硬化性が向上し、着色の影響が少ない。
【００６８】
増感剤は、使用する光重合開始剤に開始種を発生させる活性放射線の波長に応じた化合物を使用すればよいが、一般的なコーティング組成物の硬化反応に使用されることを考慮すれば、好ましい増感剤の例としては、以下の化合物類に属しており、かつ３５０ｎｍから４５０ｎｍ域に吸収波長を有するものを挙げることができる。
多核芳香族類（例えば、ピレン、ペリレン、トリフェニレン）、キサンテン類（例えば、フルオレッセイン、エオシン、エリスロシン、ローダミンＢ、ローズベンガル）、シアニン類（例えば、チアカルボシアニン、オキサカルボシアニン）、メロシアニン類（例えば、メロシアニン、カルボメロシアニン）、チアジン類（例えば、チオニン、メチレンブルー、トルイジンブルー）、アクリジン類（例えば、アクリジンオレンジ、クロロフラビン、アクリフラビン）、アントラキノン類（例えば、アントラキノン）、スクアリウム類（例えば、スクアリウム）、クマリン類（例えば、７−ジエチルアミノ−４−メチルクマリン）、ベンゾフェノン類（例えば、ベンゾフェノン）等が挙げられる。
【００６９】
より好ましい増感剤の例としては、下記式（II）〜（VI）で表される化合物が挙げられる。
【００７０】
【化１０】
2009079091.tif 000011
【００７１】
式（II）中、Ａ1は硫黄原子又はＮＲ50を表し、Ｒ50はアルキル基又はアリール基を表し、Ｌ2は隣接するＡ1及び隣接炭素原子と共同して塩基性核を形成する非金属原子団を表し、Ｒ51、Ｒ52はそれぞれ独立に水素原子又は一価の非金属原子団を表し、Ｒ51、Ｒ52は互いに結合して、酸性核を形成してもよい。Ｗは酸素原子又は硫黄原子を表す。
【００７２】
【化１１】
2009079091.tif 000012
【００７３】
式（III）中、Ａｒ1及びＡｒ2はそれぞれ独立にアリール基を表し、−Ｌ3−による結合を介して連結している。ここでＬ3は−Ｏ−又は−Ｓ−を表す。また、Ｗは式（II）に示したものと同義である。
【００７４】
【化１２】
2009079091.tif 000013
【００７５】
式（IV）中、Ａ2は硫黄原子又はＮＲ59を表し、Ｌ4は隣接するＡ2及び炭素原子と共同して塩基性核を形成する非金属原子団を表し、Ｒ53、Ｒ54、Ｒ55、Ｒ56、Ｒ57及びＲ58はそれぞれ独立に一価の非金属原子団の基を表し、Ｒ59はアルキル基又はアリール基を表す。
【００７６】
【化１３】
2009079091.tif 000014
【００７７】
式（V）中、Ａ3、Ａ4はそれぞれ独立に−Ｓ−又は−ＮＲ62−又は−ＮＲ63−を表し、Ｒ62、Ｒ63はそれぞれ独立に置換若しくは非置換のアルキル基、置換若しくは非置換のアリール基を表し、Ｌ5、Ｌ6はそれぞれ独立に、隣接するＡ3、Ａ4及び隣接炭素原子と共同して塩基性核を形成する非金属原子団を表し、Ｒ60、Ｒ61はそれぞれ独立に水素原子又は一価の非金属原子団であるか又は互いに結合して脂肪族性又は芳香族性の環を形成することができる。
【００７８】
【化１４】
2009079091.tif 000015
【００７９】
式（VI）中、Ｒ66は置換基を有してもよい芳香族環又はヘテロ環を表し、Ａ5は酸素原子、硫黄原子又はＮＲ67を表す。Ｒ64、Ｒ65及びＲ67はそれぞれ独立に水素原子又は一価の非金属原子団を表し、Ｒ67とＲ64、及び、Ｒ65とＲ67はそれぞれ互いに脂肪族性又は芳香族性の環を形成するため結合することができる。
【００８０】
式（II）〜（VI）で表される化合物の好ましい具体例としては、以下に示すものが挙げられる。
【００８１】
【化１５】
2009079091.tif 000016
【００８２】
【化１６】
2009079091.tif 000017
【００８３】
＜共増感剤＞
本発明のコーティング組成物は、共増感剤を含有することもできる。
本発明において共増感剤は、増感剤の活性放射線に対する感度を一層向上させる、或いは酸素による重合性化合物の重合阻害を抑制する等の作用を有する。
このような共増感剤の例としては、アミン類、例えばＭ．Ｒ．Ｓａｎｄｅｒら著「Ｊｏｕｒｎａｌ  ｏｆ  Ｐｏｌｙｍｅｒ  Ｓｏｃｉｅｔｙ」第１０巻３１７３頁（１９７２）、特公昭４４−２０１８９号公報、特開昭５１−８２１０２号公報、特開昭５２−１３４６９２号公報、特開昭５９−１３８２０５号公報、特開昭６０−８４３０５号公報、特開昭６２−１８５３７号公報、特開昭６４−３３１０４号公報、Ｒｅｓｅａｒｃｈ  Ｄｉｓｃｌｏｓｕｒｅ  ３３８２５号記載の化合物等が挙げられる。
具体的には、トリエタノールアミン、ｐ−ジメチルアミノ安息香酸エチルエステル、ｐ−ホルミルジメチルアニリン、ｐ−メチルチオジメチルアニリン等が例示できる。
【００８４】
共増感剤の別の例としてはチオール及びスルフィド類、例えば、特開昭５３−７０２号公報、特表昭５５−５００８０６号公報、特開平５−１４２７７２号公報記載のチオール化合物、特開昭５６−７５６４３号公報のジスルフィド化合物等が挙げられる。
具体的には、２−メルカプトベンゾチアゾール、２−メルカプトベンゾオキサゾール、２−メルカプトベンゾイミダゾール、２−メルカプト−４（３Ｈ）−キナゾリン、β−メルカプトナフタレン等が例示できる。
【００８５】
また別の例としては、アミノ酸化合物（例えば、Ｎ−フェニルグリシン等）、特公昭４８−４２９６５号公報記載の有機金属化合物（例えば、トリブチル錫アセテート等）、特公昭５５−３４４１４号公報記載の水素供与体、特開平６−３０８７２７号公報記載のイオウ化合物（例えば、トリチアン等）、特開平６−２５０３８７号公報記載のリン化合物（例えば、ジエチルホスファイト等）、特開平８−５４７３５号記載のＳｉ−Ｈ、Ｇｅ−Ｈ化合物等が挙げられる。
【００８６】
＜界面活性剤＞
本発明のコーティング組成物は、界面活性剤を含有していてもよい。
界面活性剤としては、特開昭６２−１７３４６３号、同６２−１８３４５７号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第４級アンモニウム塩類等のカチオン性界面活性剤が挙げられる。また、前記界面活性剤として有機フルオロ化合物やポリシロキサン化合物を用いてもよい。前記有機フルオロ化合物は、疎水性であることが好ましい。前記有機フルオロ化合物としては、例えば、フッ素系界面活性剤、オイル状フッ素系化合物（例、フッ素油）及び固体状フッ素化合物樹脂（例、四フッ化エチレン樹脂）が含まれ、特公昭５７−９０５３号（第８〜１７欄）、特開昭６２−１３５８２６号の各公報に記載されたものが挙げられる。これらの中でも、界面活性剤としては、ポリジメチルシロキサンが好ましく例示できる。
これらの界面活性剤は、１種単独で使用しても、２種以上を併用してもよい。
【００８７】
＜その他の成分＞
本発明のコーティング組成物には、必要に応じて、他の成分を添加することができる。その他の成分としては、例えば、重合禁止剤、溶剤、無機粒子、有機粒子等が挙げられる。
重合禁止剤は、保存性を高める観点から添加され得る。重合禁止剤は、本発明のコーティング組成物全量に対し、２００〜２０，０００ｐｐｍ添加することが好ましい。
重合禁止剤としては、例えば、ハイドロキノン、ベンゾキノン、ｐ−メトキシフェノール、ＴＥＭＰＯ、ＴＥＭＰＯＬ、クペロンＡｌ等が挙げられる。
アエロジル（デグサ社製二酸化ケイ素粒子）のような無機粒子や、架橋したポリメチルメタクリレート（ＰＭＭＡ）のような有機粒子を本発明のコーティング組成物に添加して、意図的に表面光沢を下げたオーバープリント層又はオーバープリントを形成することができる。
【００８８】
本発明のコーティング組成物が放射線硬化性コーティング組成物であることに鑑み、塗布後に速やかに反応しかつ硬化し得るよう、本発明のコーティング組成物は溶剤を含まないことが好ましい。しかし、コーティング組成物の硬化速度等に影響がない限り、所定の溶剤を含めることができる。
本発明において、溶剤としては、有機溶剤が使用でき、硬化速度の観点から水は実質的に添加しないことが好ましい。有機溶剤は、印刷基材（紙などの受像基材）との密着性を改良するために添加され得る。
有機溶剤を使用する場合も、その量は少ないほど好ましく、本発明のコーティング組成物全体の重量に対し、０．１〜５重量％であることが好ましく、０．１〜３重量％であることがより好ましい。
【００８９】
この他に、必要に応じて公知の化合物を本発明のコーティング組成物に添加することができる。
例えば、界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類等を適宜選択して添加することができる。
【００９０】
また、ポリオレフィンやポリエチレンテレフタレート（ＰＥＴ）等の印刷基材への密着性を改善するために、重合を阻害しないタッキファイヤー（粘着付与剤）を含有させることも好ましい。具体的には、特開２００１−４９２００号公報の５〜６頁に記載されている高分子量の粘着性ポリマー（例えば、（メタ）アクリル酸と炭素数１〜２０のアルキル基を有するアルコールとのエステル、（メタ）アクリル酸と炭素数３〜１４の脂環族アルコールとのエステル、（メタ）アクリル酸と炭素数６〜１４の芳香族アルコールとのエステルからなる共重合物）や、重合性不飽和結合を有する低分子量粘着付与性樹脂などが挙げられる。
【００９１】
＜光硬化性コーティング組成物の性質＞
本発明の光硬化性コーティング組成物における好ましい物性について説明する。
光硬化性コーティング組成物として使用する場合には、塗布性を考慮し、２５〜３０℃における粘度が、５〜１００ｍＰａ・ｓであることが好ましく、７〜７５ｍＰａ・ｓであることがより好ましい。
本発明の光硬化性コーティング組成物は、粘度が上記範囲になるように適宜組成比を調整することが好ましい。
２５℃〜３０℃における粘度を上記の値に設定することにより、非タック性に優れ（表面ベトツキがなく）、表面平滑性に優れたオーバープリント層を有するオーバープリントが得られる。
本発明の光硬化性コーティング組成物の表面張力は、１６〜４０ｍＮ／ｍであることが好ましく、１８〜３５ｍＮ／ｍであることがより好ましい。
【００９２】
（オーバープリント及びその製造方法）
本発明のオーバープリントは、印刷物上に本発明のコーティング組成物を光硬化したオーバープリント層を有する。
前記オーバープリントとは、電子写真印刷、インクジェット印刷、スクリーン印刷、フレキソ印刷、平版印刷、凹版印刷又は凸版印刷等の印刷方法により得られた印刷物の表面上に、少なくとも１層のオーバープリント層を形成したものである。
本発明のオーバープリントにおけるオーバープリント層は、印刷物の一部に形成しても、印刷物の表面全体に形成してもよく、また、両面印刷物の場合には印刷基材の両方側全面に形成することが好ましい。また、前記オーバープリント層は、印刷物における印刷されていない部分に形成してもよいことは言うまでもない。
本発明のオーバープリントに使用する印刷物は、電子写真印刷物であることが好ましい。電子写真印刷物上に本発明のコーティング組成物の硬化層であるオーバープリント層を形成することにより、非タック性、表面平滑性、光沢性に優れ、視覚的に銀塩写真プリントに類似したオーバープリントを得ることができる。
本発明のオーバープリントにおけるオーバープリント層の厚みは、１〜１０μｍであることが好ましく、３〜６μｍであることがより好ましい。
【００９３】
本発明のオーバープリントの製造方法は、印刷基材上に印刷して印刷物を得る工程、前記印刷物上に本発明の光硬化性コーティング組成物を塗布する工程、及び、前記光硬化性コーティング組成物を光硬化する工程、を含むことが好ましい。
また、本発明のオーバープリントの製造方法は、潜像担持体の上に静電潜像を発生させる工程と、前記静電潜像をトナーにより現像する工程と、現像された静電画像を印刷基材へ転写させ電子写真印刷物を得る工程と、前記電子写真印刷物上に本発明の光硬化性コーティング組成物を塗布する工程、及び、前記光硬化性コーティング組成物を光硬化する工程とを含むことがより好ましい。
前記印刷基材としては、特に制限はなく、公知のものを使用することができるが、受像用紙であることが好ましく、普通紙又はコート紙であることがより好ましく、コート紙であることがさらに好ましい。コート紙としては、両面コート紙が、フルカラー画像を美しく両面印刷できるので好ましい。印刷基材が紙又は両面コート紙である場合、好ましい坪量は２０〜２００ｇ／ｍ2であり、より好ましい坪量は４０〜１６０ｇ／ｍ2である。
【００９４】
電子写真法における画像を現像させるための方法に特に制限はなく、当業者には公知の方法から任意に選択することができる。例えば、カスケード法、タッチダウン法、パウダー・クラウド（ｐｏｗｄｅｒ ｃｌｏｕｄ）法、磁気ブラシ法などが挙げられる。
また、現像された画像を印刷基材に転写させるための方法としては、コロトロン又はバイアスロールを使用する方法が例示できる。
電子写真法における画像を定着させるための定着工程（ｆｉｘｉｎｇ ｓｔｅｐ）は、各種適切な方法により実施することができる。例えば、フラッシュ定着、加熱定着、加圧定着、蒸気定着（ｖａｐｏｒ ｆｕｓｉｎｇ）などが挙げられる。
電子写真法による画像形成方法、装置及びシステムとしては、特に制限はないが、公知のものを使用することができる。具体的には、以下の米国特許に記載されているようなものである。
米国特許第４，５８５，８８４号明細書、米国特許第４，５８４，２５３号明細書、米国特許第４，５６３，４０８号明細書、米国特許第４，２６５，９９０号明細書、米国特許第６，１８０，３０８号明細書、米国特許第６，２１２，３４７号明細書、米国特許第６，１８７，４９９号明細書、米国特許第５，９６６，５７０号明細書、米国特許第５，６２７，００２号明細書、米国特許第５，３６６，８４０号明細書；米国特許第５，３４６，７９５号明細書、米国特許第５，２２３，３６８号明細書、及び、米国特許第５，８２６，１４７号明細書。
【００９５】
光硬化性コーティング組成物を塗布するためには、通常使用される液膜コーティング装置（ｌｉｑｕｉｄ ｆｉｌｍ ｃｏａｔｉｎｇ ｄｅｖｉｃｅ）を使用することができる。具体的には、ロールコーター、ロッドコーター、ブレード、ワイヤバー、浸漬（ｄｉｐｓ）、エアナイフ、カーテンコーター、スライドコーター、ドクターナイフ、スクリーンコーター、グラビアコーター、オフセットグラビアコーター、スロットコーター、及び、押出しコーターなどが例示できる。それらの装置は、通常と同じようにして使用することができるが、例えば、ダイレクトロールコーティング及びリバースロールコーティング（ｄｉｒｅｃｔ ａｎｄ ｒｅｖｅｒｓｅ ｒｏｌｌ ｃｏａｔｉｎｇ）、ブランケットコーティング（ｂｌａｎｋｅｔ ｃｏａｔｉｎｇ）、ダンプナーコーティング（ｄａｍｐｎｅｒ ｃｏａｔｉｎｇ）、カーテンコーティング、平版コーティング、スクリーンコーティング、及び、グラビアコーティングなどがある。好ましい実施の態様においては、本発明のコーティング組成物の塗布及び硬化は、２台又は３台のロールコーターとＵＶ硬化ステーションを使用して実施する。
また、本発明のコーティング組成物の塗設時や硬化時においては、必要に応じ、加熱を行ってもよい。
本発明のコーティング組成物の塗布量の典型的なレベルは、単位面積当たりの重量で表して、１ｇ／ｍ2〜１０ｇ／ｍ2の範囲であることが好ましく、３ｇ／ｍ2〜６ｇ／ｍ2であることがより好ましい。
また、本発明のオーバープリントにおけるオーバープリント層の形成量は、単位面積当たり、１ｇ／ｍ2〜１０ｇ／ｍ2の範囲であることが好ましく、３ｇ／ｍ2〜６ｇ／ｍ2であることがより好ましい。
【００９６】
本発明のコーティング組成物に含まれる重合性化合物の重合を開始させるために使用するエネルギー源としては、例えば、スペクトルの紫外線又は可視光線の波長を有する放射線のような、化学線作用のある（ａｃｔｉｎｉｃ）もの（活性放射線）が挙げられる。活性放射線の照射による重合は、重合の開始及び重合速度の調節に優れる。
好適な活性放射線照射源としては、例えば、水銀ランプ、キセノンランプ、カーボンアークランプ、タングステンフィラメントランプ、レーザー、太陽光などが挙げられる。
【００９７】
紫外線照射（ＵＶ光照射）の下で、高速コンベヤ（好ましくは、２０〜７０ｍ／分）を用いた中圧（ｍｅｄｉｕｍ ｐｒｅｓｓｕｒｅ）水銀ランプによる照射が好ましく、その場合ＵＶ光照射は、波長２００〜５００ｎｍで、１秒未満の間与えることが好ましい。高速コンベヤの速度を１５〜３５ｍ／分とし、波長２００〜４５０ｎｍのＵＶ光を１０〜５０ミリ秒（ｍｓ）間照射するのがより好ましい。ＵＶ光源の発光スペクトルは通常、ＵＶ重合開始剤の吸収スペクトルと重なっている。場合によっては使用される硬化装置（ｃｕｒｉｎｇ ｅｑｕｉｐｍｅｎｔ）としては、ＵＶ光を焦点に集めたり拡散させたりする反射板や、ＵＶ光源により発生する熱を除去するための冷却システムなどがあるが、これらに限定される訳ではない。
【実施例】
【００９８】
以下に示す実施例により、本発明をさらに具体的に説明するが、本発明はこれら実施例における形態に限定されるものではない。
【００９９】
以下の成分を攪拌機により撹拌し、光硬化性オーバープリント組成物を得た。
（実施例１）
以下の成分を攪拌機により撹拌し、光硬化性オーバープリント組成物を得た。
・表１に示す特定環状モノマー  ５０重量％
・トリプロピレングリコールジアクリレート（アルドリッチ社製）  ２０重量％
・アクリル酸ラウリル（和光純薬工業（株）製）  １０重量％
・Ｉｒｇａｃｕｒｅ  ９０７（チバスペシャルティーケミカルズ社製）  １５重量％
・ベンゾフェノン（東京化成工業（株）製）  ３重量％
・ポリジメチルシロキサン（アルドリッチ社製）  ２重量％
【０１００】
【化１７】
2009079091.tif 000018
【０１０１】
得られた実施例１の無溶剤型の光硬化性コーティング組成物を、以下の方法により性能評価を行った。
【０１０２】
＜表面平滑性（レベリング性）評価＞
富士ゼロックス（株）製デジタルプリンター（ＤＣ８０００）で両面コート紙に出力した電子写真印刷物に対して、シナノケンシ（株）製ＵＶニスコーター（ＳＧ６１０Ｖ）を用いて５ｇ／ｍ2の膜厚で片面にコーティングを行い、次いで、１．０Ｗ／ｃｍ2の照度で１２０ｍＪ／ｃｍ2露光を行い、オーバープリントのサンプルを作製し、コーティングされた印刷物表面のタテスジ発生状態を目視にて評価した。評価基準を以下に示す。
◎：タテスジなし
○：微かにタテスジが見られる
×：タテスジが見られる
【０１０３】
＜非タック性（表面ベトツキ抑制）評価＞
富士ゼロックス（株）製デジタルプリンター（ＤＣ８０００）で両面コート紙に出力した電子写真印刷物に対して、コーティング組成物が膜厚５ｇ／ｍ2となるように片面にバーコートで塗布を行い、得られた塗布膜に対して、浜松ホトニクス（株）製ＵＶランプ（ＬＣ８）を用いて、１．０Ｗ／ｃｍ2の照度で１２０ｍＪ／ｃｍ2露光を行い、オーバープリントのサンプルを作製した。露光後の非タック性を触感で評価した。評価基準を以下に示す。
◎：ベトツキなし
○：ほぼベトツキなし
△：若干のベトツキあり
×：表面が未硬化
【０１０４】
上記の方法にて評価した結果、実施例１の光硬化性コーティング組成物は、表面平滑性は○、オーバープリントの非タック性は◎であった。
【０１０５】
（実施例２〜２０、及び、比較例１〜９）
特定環状モノマーを表１に記載のモノマーに変更した以外は、実施例１と同様の方法で光硬化性コーティング組成物を作製し、次いでこれを使用してオーバープリントを作製して、これらの性能評価を行った。評価結果を表１にまとめて示した。
【０１０６】
（実施例２１）
以下の成分を撹拌機により撹拌し、光硬化性コーティング組成物を得た。
・特定環状モノマー  ３０重量％
・トリプロピレングリコールジアクリレート（アルドリッチ社製）  ２０重量％
・アクリル酸ラウリル  ２０重量％
・ヘキサンジオールジアクリレート（アルドリッチ社製）１０重量％
・ＩＲＧＡＣＵＲＥ  ９０７（チバスペシャルティーケミカルズ社製）  １５重量％
・ベンゾフェノン（東京化成工業（株）製）  ３重量％
・ポリジメチルシロキサン（アルドリッチ社製）  ２重量％
【０１０７】
得られた実施例２１の光硬化性コーティング組成物及びこれを使用して得られるオーバープリントを製作し、実施例１と同様の方法により性能評価を行った。評価結果を表２に示した。
【０１０８】
（実施例２２〜４０、及び、比較例１０〜１８）
特定環状モノマーを表２に記載のモノマーに変更した以外は、実施例２１と同様の方法で、光硬化性コーティング組成物及びこれを使用したオーバープリントの作製を行い、これらの性能評価を行った。評価結果を表２に示す。
【０１０９】
【表１】
2009079091.tif 000019
【０１１０】
【表２】
2009079091.tif 000020
【０１１１】
なお、表中におけるＯＴＡ−４８０、及び、ブレンマーＰＤＴ−８００は、以下に示す構造の化合物である。
【０１１２】
【化１８】
2009079091.tif 000021
【０１１３】
【化１９】
2009079091.tif 000022
【０１１４】
（実施例４１）
Ａ４サイズの両面コート紙（坪量１００ｇ／ｍ2）の両面に各数コマずつのフルカラー画像を電子写真印刷した２０枚の印刷物を作製した。これらの印刷物の両面に、前記の実施例１〜４０にて作製した光硬化性コーティング組成物をそれぞれ、実施例１と同様の方法で、片面５ｇ／ｍ2の塗布量になるように塗布した後、紫外線を照射して両面オーバープリントを作製した。これらを製本して表紙と共に写真アルバムとしたところ、銀塩写真プリントと同様の視認性が得られる写真アルバムが得られた。
【０１１５】
（実施例４２）
ほぼＢ４サイズの両面コート紙（坪量１００ｇ／ｍ2）１０枚の両面に献立写真を含むフルカラー画像とテキストを電子写真印刷した。これらの印刷物の両面に、前記の実施例１〜４０にて作製した光硬化性コーティング組成物をそれぞれ、実施例１と同様の方法で、片面５ｇ／ｍ2の塗布量になるように塗布した後、紫外線を照射して両面オーバープリントを作製した。これらを綴じてレストランメニューとしたところ、銀塩写真プリントと同様の視認性が得られるレストランメニューが得られた。